(57)【要約】【課題】ロール成形法により、転写性に優れるとともに、高い正面輝度を有し、密着性、及び耐熱性に優れる光学シートを提供する。【解決手段】連続搬送される可撓性支持体上に形成された活性エネルギー線硬化性樹脂組成物からなる樹脂層にエンボスロールを当接させて前記樹脂層の表面に凹凸パターンを転写し、前記凹凸パターンが転写された樹脂層に活性エネルギー線を照射することにより樹脂層を硬化させて得られる光学機能層を有する光学シートであって、前記活性エネルギー線硬化性樹脂組成物は、フルオレン骨格を有する２官能モノマー（Ａ）を２０〜７５質量％、１．５０以上の屈折率を有する単官能モノマー（Ｂ）を１０〜６５質量％、及び６官能モノマー（Ｃ）を４〜３０質量％を含有する。【選択図】図１
2010037525.tif 000002
【特許請求の範囲】
【請求項１】
連続搬送される可撓性支持体上に形成された活性エネルギー線硬化性樹脂組成物からなる樹脂層にエンボスロールを当接させて前記樹脂層の表面に凹凸パターンを転写し、前記凹凸パターンが転写された樹脂層に活性エネルギー線を照射することにより樹脂層を硬化させて得られる光学機能層を有する光学シートであって、
前記活性エネルギー線硬化性樹脂組成物は、下記式（１）で示されるフルオレン骨格を有する２官能モノマー（Ａ）、１．５０以上の屈折率を有する単官能モノマー（Ｂ）、及び６官能モノマー（Ｃ）を少なくとも含む重合性化合物を含有し、
前記活性エネルギー線硬化性樹脂組成物全量に対して、前記２官能モノマー（Ａ）の含有量が２０〜７５質量％、前記単官能モノマー（Ｂ）の含有量が１０〜６５質量％、前記６官能モノマー（Ｃ）の含有量が４〜３０質量％である光学シート。
【化１】
2010037525.tif 000011
（式（１）中、Ｒ１〜Ｒ４はそれぞれ独立で、水素原子またはメチル基であり、ｍ＋ｎは０〜５の整数である）
【請求項２】
前記重合性化合物は、６００以下の平均架橋点間分子量を有する請求項１に記載の光学シート。
【請求項３】
前記単官能モノマー（Ｂ）は、フェニルフェノキシエチル（メタ）アクリレート、フェノキシエチレングリコール（メタ）アクリレート、及びこれらの変性体からなる群から選択される少なくとも１種を含有する請求項１または２に記載の光学シート。
【請求項４】
前記６官能モノマー（Ｃ）は、ジペンタエリスリトールヘキサ（メタ）アクリレート、及びその変性体からなる群から選択される少なくとも１種を含有する請求項１〜３のいずれか１項に記載の光学シート。
【請求項５】
前記可撓性支持体は、前記光学機能層が形成される面にポリエステル系易接着層を有する請求項１〜４のいずれか１項に記載の光学シート。
【請求項６】
前記活性エネルギー線硬化性樹脂組成物は、さらにマロン酸エステル系紫外線吸収剤を含有する請求項１〜５のいずれか１項に記載の光学シート。
【請求項７】
前記樹脂層の表面への凹凸パターンの転写は、前記活性エネルギー線硬化性樹脂組成物の粘度を１０〜５５０ｍＰａ・ｓの範囲に調整しながら行なわれる請求項１〜６のいずれか１項に記載の光学シート。
【発明の詳細な説明】
【技術分野】
【０００１】
本発明は可撓性支持体の一面上に光学機能層を有する光学シートに関する。特に、本発明は、エンボスロールを用いて可撓性支持体上に形成された樹脂層に連続して凹凸パターンを転写する方式により製造される光学シートに関する。
【背景技術】
【０００２】
液晶表示装置などのバックライトユニットに用いられるプリズムシート、プロジェクションテレビやマイクロフィルムリーダーなどの投射スクリーンに用いられるフレネルレンズシートやレンチキュラレンズシート、及び立体写真に用いられるレンチキュラレンズシートなどの光学シートとして、活性エネルギー線硬化性樹脂組成物の硬化物からなる光学機能層を有するものが使用されてきている。
【０００３】
上記のような用途においては、光学特性の性能向上が求められており、例えば、液晶表示装置ではバックライトの消費電力の割合が大きく、これを低く抑えるために、プリズムシートなどの光学シートでは正面輝度の向上が求められている。この種の光学シートは、バックライトからの出射光を屈折作用により正面方向に向けることによって、正面輝度を向上させバックライトの光学的な効率を向上させる目的で使用されるものであり、その正面輝度の向上効果は光学シートの屈折率に依存する。そのため、例えば、高屈折率のフルオレン骨格を有する２官能モノマー、ビフェニル骨格を有する単官能モノマー、及び他の２官能モノマーを重合性化合物として含有する活性エネルギー線硬化性樹脂組成物を用いて光学機能層を形成した光学シートが提案されている（例えば、特許文献１）。
【０００４】
ところで、上記のような光学シートの製造方法としては、特許文献１などに記載されているように、従来、逆型の凹凸パターンを有する金型に活性エネルギー線硬化性樹脂組成物を塗布し、透明基板と金型とで該樹脂組成物を挟み込み、透明基板側から活性エネルギー線を照射して樹脂組成物を硬化させるプレス成形法が採用されてきたが、この方法は透明基板１枚毎に光学機能層を形成するバッチ方式であるため、製造効率が悪く、また多数の金型を必要とするため、製造コストが高くなるという問題がある。このため、連続搬送される可撓性支持体上に活性エネルギー線硬化性樹脂組成物を塗布して未硬化の樹脂層を形成し、これにエンボスロールを当接して樹脂層に凹凸パターンを転写し、この凹凸パターンが転写された樹脂層に紫外線などの活性エネルギー線を照射することにより樹脂層を硬化して凹凸パターンを有する光学機能層を形成し、形成された光学機能層を有する原反ロールを所定長さに裁断して光学シートを作製するロール成形法が提案されている（例えば、特許文献２、３）。このロール成形法によれば、連続して光学機能層が形成されるため、安価に光学シートを製造することができる。
【特許文献１】特開２００８−９４９８７号公報
【特許文献２】特許第３０１６６３８号公報
【特許文献３】特許第３４９００９９号公報
【発明の開示】
【発明が解決しようとする課題】
【０００５】
しかしながら、フルオレン骨格を有する２官能モノマーは高粘度であり、そのため特許文献１に記載されている活性エネルギー線硬化性樹脂組成物を上記のようなロール成形法に適用した場合、高速で回転するエンボスロールの凹凸パターンに樹脂組成物が入り込み難く、転写性が悪いという問題がある。樹脂組成物の低粘度化のために、低粘度の単官能モノマーを併用することも考えられるが、一般に単官能モノマーは屈折率が低い。そのため、良好な転写性を得ようとして単官能モノマーの含有量を多くすると、光学機能層の屈折率が低下して正面輝度が低くなる。
【０００６】
また、可撓性支持体上に光学機能層を形成した光学シートにおいては、光学特性だけでなく、基材である可撓性支持体と光学機能層との間で高い密着性が要求される。しかしながら、上記のような可撓性支持体を連続搬送しながら光学機能層を形成するロール成形法においては、エンボスロールによる凹凸パターンの転写と同時にあるいは凹凸パターンの転写後、極めて短時間で活性エネルギー線を樹脂層に照射して樹脂層を硬化させる必要があることから、照射時間が短く、硬化性が不足しやすい。そのため、特許文献１のようなバッチ方式で用いられる活性エネルギー線硬化性樹脂組成物では、高温保存後の密着性が不十分となりやすい。具体的には、低粘度化のために単官能モノマーの含有量を増加すると光学機能層に凝集破壊が生じやすくなり、一方、密着性を向上するためにフルオレン骨格を有する２官能モノマー以外の他の２官能モノマーの含有量を増加すると、樹脂層の硬化収縮が大きくなりすぎて、光学機能層が可撓性支持体から剥離する界面剥離が生じやすくなるという問題がある。
【０００７】
さらに、上記のような光学シートは液晶表示装置などの装置内で高温に晒される場合があるため、耐熱性も要求されているが、特許文献１のようなフルオレン骨格を有する２官能モノマー、単官能モノマー、及び他の２官能モノマーを含有する樹脂組成物を用いてロール成形法により形成した光学機能層を有する光学シートは、高温放置後に光学機能層に未反応モノマーの遊離物と考えられるシミや汚れが発生しやすいことが明らかとなった。
【０００８】
本発明は上記課題を解決するためになされたものであり、本発明の目的は、フルオレン骨格を有する２官能モノマーを含有する活性エネルギー線硬化性樹脂組成物を用いて、エンボスロールを使用したロール成形法により連続的に凹凸パターンを形成した場合でも、転写性に優れ、高い正面輝度を有するとともに、密着性、及び耐熱性に優れる光学シートを提供することにある。
【課題を解決するための手段】
【０００９】
本発明は、連続搬送される可撓性支持体上に形成された活性エネルギー線硬化性樹脂組成物からなる樹脂層にエンボスロールを当接させて前記樹脂層の表面に凹凸パターンを転写し、前記凹凸パターンが転写された樹脂層に活性エネルギー線を照射することにより樹脂層を硬化させて得られる光学機能層を有する光学シートであって、
前記活性エネルギー線硬化性樹脂組成物は、下記式（１）で示されるフルオレン骨格を有する２官能モノマー（Ａ）、１．５０以上の屈折率を有する単官能モノマー（Ｂ）、及び６官能モノマー（Ｃ）を少なくとも含む重合性化合物を含有し、
前記活性エネルギー線硬化性樹脂組成物全量に対して、前記２官能モノマー（Ａ）の含有量が２０〜７５質量％、前記単官能モノマー（Ｂ）の含有量が１０〜６５質量％、前記６官能モノマー（Ｃ）の含有量が４〜３０質量％である光学シートである。
【００１０】
【化１】
2010037525.tif 000003
（式（１）中、Ｒ１〜Ｒ４はそれぞれ独立で、水素原子またはメチル基であり、ｍ＋ｎは０〜５の整数である）
上記フルオレン骨格を有する２官能モノマー（Ａ）は高粘度を有するが、該２官能モノマー（Ａ）と、単官能モノマー（Ｂ）とをそれぞれ一定量含有すれば、低粘度の活性エネルギー線樹脂組成物を得ることができるため、ロール成形法によってもエンボスロールで樹脂層の表面に微細な凹凸パターンを転写性良く形成することができる。また、前記単官能モノマー（Ｂ）は１．５０以上の屈折率を有するため、単官能モノマー（Ｂ）とフルオレン骨格を有する２官能モノマー（Ａ）を併用しても、硬化後に高い屈折率を有する光学機能層を形成することができる。さらに、２官能モノマー（Ａ）と、単官能モノマー（Ｂ）と、高反応性の６官能モノマー（Ｃ）とをそれぞれ一定量の範囲で使用すれば、高温保存後でも光学機能層の凝集破壊、界面剥離いずれも抑えることができる。そして、２官能モノマー（Ａ）及び単官能モノマー（Ｂ）は反応点が少ないが、これらと高反応性の６官能モノマー（Ｃ）とを一定量使用すれば、光学シートを高温保存した場合でも、シミ・汚れの発生の少ない耐熱性に優れた光学機能層を形成することができる。
【００１１】
上記重合性化合物は、６００以下の平均架橋点間分子量を有することが好ましい。平均架橋点間分子量が６００以下の重合性化合物であれば、低粘度、高屈折率でありながら、十分な硬化性が得られ、機械的・熱的強度を確保することができるため、転写性、正面輝度、密着性、及び耐熱性をさらに向上することができる。
【００１２】
前記単官能モノマー（Ｂ）は、フェニルフェノキシエチル（メタ）アクリレート、フェノキシエチレングリコール（メタ）アクリレート、及びこれらの変性体からなる群から選択される少なくとも１種を含有することが好ましい。上記単官能モノマー（Ｂ）は低粘度で、高屈折率を有するため、さらに転写性及び正面輝度を向上することができる。
【００１３】
上記６官能モノマー（Ｃ）は、ジペンタエリスリトールヘキサ（メタ）アクリレート、及びその変性体からなる群から選択される少なくとも１種を含有することが好ましい。上記６官能モノマー（Ｃ）は反応性に優れるため、さらに密着性及び耐熱性を向上することができる。
【００１４】
上記可撓性支持体は、前記光学機能層が形成される面にポリエステル系易接着層を有することが好ましい。光学機能層が形成される面にポリエステル系易接着層を有する可撓性支持体であれば、該易接着層が軟化しやすいため、光学機能層と可撓性支持体との密着性をさらに向上することができる。
【００１５】
上記活性エネルギー線硬化性樹脂組成物は、さらにマロン酸エステル系紫外線吸収剤を含有することが好ましい。フルオレン骨格を有する２官能モノマー（Ａ）は芳香環を有するため紫外線により変色しやすいが、上記活性エネルギー線硬化性樹脂組成物によればそのような耐光性の劣化も抑えることができる。
【００１６】
また、上記樹脂層の表面への凹凸パターンの転写は、前記活性エネルギー線硬化性樹脂組成物の粘度を１０〜５５０ｍＰａ・ｓの範囲に調整しながら行なわれることが好ましい。活性エネルギー線硬化性樹脂組成物からなる樹脂層に、エンボスロールを当接させて樹脂層の表面に凹凸パターンを形成する転写工程において、活性エネルギー線硬化性樹脂組成物の粘度が１０〜５５０ｍＰａ・ｓになるように粘度調整すれば、高粘度のフルオレン骨格を有する２官能モノマー（Ａ）を含有する活性エネルギー線硬化性樹脂組成物を用いた場合でも、転写性を向上することができる。
【発明の効果】
【００１７】
以上のように、本発明によれば、フルオレン骨格を有する２官能モノマーを含有する活性エネルギー線硬化性樹脂組成物を用いて、エンボスロールを使用したロール成形法により連続的に凹凸パターンを有する光学機能層を形成した場合でも、転写性に優れ、高い正面輝度を有するとともに、密着性、及び耐熱性に優れる光学シートを提供することができる。
【発明を実施するための最良の形態】
【００１８】
図１は、本実施の形態に係る光学シート１の基本構成の一例を示す概略断面図である。図１に示されるように、可撓性支持体２の一面上には光学機能層３が形成されている。
【００１９】
可撓性支持体２としては、プリズムシート、レンズシート、情報記録媒体などで使用されている従来公知の可撓性支持体を使用することができる。一般的には各種合成樹脂からなる可撓性フィルムが挙げられる。具体的には、例えば、ポリエチレンテレフタレート（ＰＥＴ）フィルム、ポリエチレンナフタレートフィルム、ポリアミドフィルム、ポリアラミドフィルム、ポリイミドフィルム、ポリカーボネートフィルム、ポリフェニレンサルファイドフィルム、ポリスルホンフィルム、ポリプロピレンフィルムなどが挙げられる。これらの中でも光学特性、機械的強度、寸法安定性、耐熱性、価格などの点からポリエチレンテレフタレートフィルムが好ましく、特に２軸延伸したポリエチレンテレフタレートフィルムが好ましい。使用する可撓性支持体の厚さは特に制限されないが、用途に合わせて、通常２００μｍ以下の厚さを有する可撓性支持体が用いられる。
【００２０】
また、可撓性支持体２に対する光学機能層３の密着性を高めるため、可撓性支持体２は光学機能層３が形成される面に易接着層４を有することが好ましい。このような易接着層としては、具体的には、例えば、アクリル系、ポリウレタン系、ポリエステル系などの易接着層が挙げられる。これらの中でも、本実施の形態の活性エネルギー線硬化性樹脂組成物との密着性に優れ、加温により軟化しやすいポリエステル系の易接着層がより好ましい。
【００２１】
可撓性支持体２の平均表面粗さ（Ｒａ）は、１μｍ以下が好ましく、０．５μｍ以下がより好ましく、０．１μｍ以下が最も好ましい。また、可撓性支持体２の十点平均表面粗さ（Ｒｚ）は、５μｍ以下が好ましく、３μｍ以下がより好ましく、０．５μｍ以下が最も好ましい。
【００２２】
光学機能層３は、上記の可撓性支持体２を連続搬送しながら、可撓性支持体２上に活性エネルギー線硬化性樹脂組成物からなる樹脂層を形成し、これにエンボスロールを当接させて樹脂層の表面に凹凸パターンを転写し、前記凹凸パターンが形成された樹脂層に活性エネルギー線を照射して樹脂層を硬化することにより形成することができる。
【００２３】
本実施の形態の活性エネルギー線硬化性樹脂組成物は、重合性化合物として、下記式（１）で示されるフルオレン骨格を有する２官能モノマー（Ａ）を含有する。
【００２４】
【化２】
2010037525.tif 000004
（式（１）中、Ｒ１〜Ｒ４はそれぞれ独立で、水素原子、またはメチル基であり、ｍ＋ｎは０〜５の整数である）
【００２５】
上記フルオレン骨格を有する２官能モノマー（Ａ）を使用することにより、高屈折率を有する光学機能層を形成することができ、正面輝度を向上することができる。上記２官能モノマー（Ａ）の中でも、反応性の点から式中のＲ１〜Ｒ４はいずれも水素が好ましい。また、式中のｍ＋ｎは１．６〜２．４が好ましく、硬化性、安定性、及び屈折率の点からｍ及びｎはいずれも１がより好ましい。ｍ＋ｎが５より大きくなったり、ｍ及びｎの繰り返し単位内の炭素数が増加すると、分子量の増大により、樹脂組成物が高粘度化するとともに、反応性が低下して密着性及び耐熱性が不十分となる。このような２官能モノマー（Ａ）としては、具体的には、例えば、９,９−ビス｛４−（２−アクリロイルオキシエトキシ）フェニル｝フルオレンが挙げられる。
【００２６】
活性エネルギー線硬化性樹脂組成物中の２官能モノマー（Ａ）の含有量は、樹脂組成物全体に対して、２０〜７５質量％であり、より好ましくは２０〜３４質量％である。２官能モノマー（Ａ）の含有量が２０質量％より少ないと、光学機能層の屈折率が低下し、正面輝度が低下する。一方、２官能モノマー（Ａ）の含有量が７５質量％より多いと、樹脂組成物が高粘度となり、単官能モノマー（Ｂ）を使用しても、転写性が低下する。
【００２７】
また、活性エネルギー線硬化性樹脂組成物は、重合性化合物として、１．５０以上の屈折率を有する単官能モノマー（Ｂ）を含有する。このような単官能モノマー（Ｂ）を一定量含有することにより、樹脂組成物を低粘度化することができ、転写性を向上することができる。また、単官能モノマー（Ｂ）の屈折率が１．５０以上であれば、高屈折率の光学機能層を得ることでき、正面輝度を向上することができる。単官能モノマー（Ｂ）の屈折率が１．５０未満では、低粘度化のために一定量の単官能モノマーを必要とする本実施の形態の活性エネルギー線硬化性樹脂組成物の場合、２官能モノマー（Ａ）を用いても光学機能層の屈折率が低下し、正面輝度が低下する。
【００２８】
単官能モノマー（Ｂ）としては、具体的には、例えば、スチレン、ｏ−フェニルフェノキシエチル（メタ）アクリレート、２−フェニル−フェニル（メタ）アクリレート、ベンジル（メタ）アクリレート、フェノキシエチル（メタ）アクリレート、フェニルフェノキシエチル（メタ）アクリレート、フェノキシエチレングリコール（メタ）アクリレート、パラクミルフェノキシエチレングリコール（メタ）アクリレート、２−ヒドロキシ−３−フェノキシプロピル（メタ）アクリレート、ヒドロキシエチル化ｏ−フェニルフェノール（メタ）アクリレート、フェノキシジエチレングリコール（メタ）アクリレート、２−アクリロイロキシエチル−２−ヒドロキシエチルフタル酸、２−アクリロイロキシエチルフタル酸、ネオペンチルグリコールアクリル酸、安息香酸エステル、フェノキシポリエチレングリコール（メタ）アクリレート、及びこれらの変性体からなる群から選ばれる少なくとも１種が挙げられる。上記変性体としては、エチレンオキサイド変性、プロピレンオキサイド変性、カプロラクトン変性体などが挙げられる。これらの中でも、フェニルフェノキシエチル（メタ）アクリレート、フェノキシエチレングリコール（メタ）アクリレート、及びこれらの変性体からなる群から選択される少なくとも１種が好ましい。これらの単官能モノマー（Ｂ）は低粘度で、高屈折率を有するため、さらに転写性を向上できるとともに、高い正面輝度を得ることができる。
【００２９】
活性エネルギー線硬化性樹脂組成物中の単官能モノマー（Ｂ）の含有量は、樹脂組成物全体に対して、１０〜６５質量％であり、より好ましくは３０〜５６質量％である。単官能モノマー（Ｂ）の含有量が１０質量％より少ないと、樹脂組成物の粘度が高くなり、転写性が低下する。一方、単官能モノマー（Ｂ）の含有量が６５質量％より多いと、樹脂組成物は低粘度となるが、２官能モノマー（Ａ）の含有量が低下するため、屈折率が低下し、正面輝度が低下したり、あるいは低反応性モノマーの含有量が増加するため、硬化性が低下し、光学機能層が凝集破壊しやすくなり、また高温保存時の耐熱性も低下する。
【００３０】
さらに、活性エネルギー線硬化性樹脂組成物は、重合性化合物として、６官能モノマー（Ｃ）を含有する。高反応性の６官能モノマー（Ｃ）を含有することにより、低粘度化のために樹脂組成物中に単官能モノマー（Ｂ）を一定量含有しても、高温保存時の密着性及び耐熱性を向上することができる。官能基数が６未満の多官能モノマーでは、正面輝度の向上のために２官能モノマー（Ａ）と、低粘度化のために単官能モノマー（Ｂ）とをそれぞれ一定量含有する本実施の形態の活性エネルギー線硬化性樹脂組成物の場合、密着性及び耐熱性が低下する。
【００３１】
６官能モノマー（Ｃ）としては、具体的には、例えば、ジペンタエリスリトールヘキサ（メタ）アクリレート、及びその変性体からなる群から選ばれる少なくとも１種が挙げられる。上記変性体としては、エチレンオキサイド変性、プロピレンオキサイド変性、カプロラクトン変性体などが挙げられる。
【００３２】
活性エネルギー線硬化性樹脂組成物中の６官能モノマー（Ｃ）の含有量は、樹脂組成物全体に対して、４〜３０質量％であり、より好ましくは５〜３０質量％であり、さらに好ましくは８〜３０質量％である。従来の活性エネルギー線硬化性樹脂組成物のように多官能モノマーとして低反応性の２官能あるいは３官能モノマーのみを含有し、６官能モノマー（Ｃ）を含有しない場合、活性エネルギー線の照射時間が短いロール成形法により光学機能層が形成される本実施の形態の光学シートでは、硬化性が低下し、光学機能層が凝集破壊しやすくなり、また高温保存時の耐熱性が低下する。一方、６官能モノマー（Ｃ）の含有量が３０質量％より多いと、樹脂層の硬化収縮が大きくなりすぎ、可撓性支持体と光学機能層が界面剥離しやすくなる。
【００３３】
活性エネルギー線硬化性樹脂組成物は、２官能モノマー（Ａ）、単官能モノマー（Ｂ）、及び６官能モノマー（Ｃ）を上記各含有量の範囲で含有していれば、必要に応じて他の重合性化合物をさらに含有してもよい。このような重合性化合物としては、脂肪族系２官能モノマー、ビスフェノール系２官能モノマー、及び脂肪族系の３〜５官能の多官能モノマーからなる群から選ばれる少なくとも１種が挙げられる。脂肪族系及びビスフェノール系の２官能モノマーとしては、具体的には、例えば、トリシクロデカンジメチルエタノールジ（メタ）アクリレート、ジメチロールトリシクロデカンジ（メタ）アクリレート、ビス（４−メタクリルオキシチオフェニル）サルファイド、ビス（２−メタクリロイルチオエチル）サルファイド、ビスフェノールＡのエトキシ付加物ジ（メタ）アクリレート、臭素化ビスフェノールＡのエトキシ付加物ジ（メタ）アクリレート、ビスフェノールＡのプロポキシ付加物ジ（メタ）アクリレート、２，２，２−トリスアクリロイロキシメチルエチルフタル酸エトキシ化ビフェノールジ（メタ）アクリレート、トリメチロールプロパンアクリル酸安息香酸エステル、４−（４’アクリロイルエトキシフェニルチオ）フェノキシエチルアクリレートなどが挙げられる。脂肪族系の３〜５官能の多官能モノマーとしては、具体的には、例えば、トリメチロールプロパントリ（メタ）アクリレート、ペンタエリスリトールトリ（メタ）アクリレート、ペンタエリスリトールテトラ（メタ）アクリレートなどが挙げられる。ただし、これらの他の重合性化合物の含有量が多すぎると、転写性が劣化したり、正面輝度、密着性、及び耐熱性が低下するため、樹脂組成物全体に対して、１０質量％以下が好ましい。また、本実施の形態においては、重合性化合物として、従来公知のオリゴマーなども少量使用してもよい。
【００３４】
本実施の形態において、上記活性エネルギー線硬化性樹脂組成物中の重合性化合物は６００以下の平均架橋点間分子量を有することが好ましい。平均架橋点間分子量は、熱硬化性樹脂などでも利用される重合物の架橋度合いを示すものであり、本実施の形態の光重合性化合物の場合、重合性化合物中のモノマーの総含有量を１００としたとき、これを以下で表される２官能以上の多官能モノマーの架橋の総数（Ｙ）で除した値である。すなわち、重合性化合物としてｉ種の単官能モノマーと、ｊ種の２官能モノマーと、ｋ種の３官能以上の多官能モノマーとを含有する場合、架橋の総数（Ｙ）は、各多官能モノマーの含有量（Ｃｊ，Ｃｋ）を次式で表される各多官能モノマーの架橋間分子量（Ｍｊ，Ｍｋ）で除した値の総和である。
２官能モノマーの場合、Ｍｊ＝ＭＷｊ
３官能以上の多官能モノマーの場合、Ｍｋ＝ＭＷｋ／官能基数
（ただし、Ｍｊは２官能モノマーの架橋間分子量、Ｍｋは３官能以上の多官能モノマーの架橋間分子量、ＭＷｊは２官能モノマーの各分子量、ＭＷｋは３官能以上の多官能モノマーの各分子量である）
【００３５】
【数１】
2010037525.tif 000005
従って、平均架橋点間分子量は、次式で表される。
【００３６】
【数２】
2010037525.tif 000006
（ただし、Ｃｉ，Ｃｊ，及びＣｋは、重合性化合物を１００としたときの単官能モノマー、２官能モノマー、及び３官能以上の多官能モノマーの各質量部である）
【００３７】
本実施の形態で用いられる重合性化合物の平均架橋点間分子量が６００以下であれば、２官能モノマー（Ａ）、単官能モノマー（Ｂ）、及び６官能モノマー（Ｃ）の各機能のバランスを最適化することができ、低粘度、高屈折率でありながら、十分な硬化性が得られ、機械的・熱的強度を確保することが可能となり、樹脂層の転写性、光学機能層の正面輝度、密着性、及び耐熱性のいずれの特性も優れた光学シートを得ることができる。なお、平均架橋点間分子量は低いほど架橋度合いが向上するため好ましいが、本実施の形態の重合性化合物を用いる場合、平均架橋点間分子量は２５０以上がより好ましい。
【００３８】
また、本実施の形態において、重合性化合物の平均官能基数は１．３〜２．２が好ましい。上記平均官能基数であれば、密着性及び耐熱性をさらに向上することができる。
【００３９】
活性エネルギー線硬化性樹脂組成物には上記の重合性化合物以外に、必要に応じて汎用樹脂、光開始剤、増感剤、促進剤、レベリング剤、離型剤、色材、フィラーなどを添加してもよい。光開始剤の必要性は活性エネルギー線の種類による。特に紫外線、可視光線を活性エネルギー線として使用する場合、光開始剤が必要とされる。このような光開始剤としては、α−ヒドロキシアルキルフェノン系光開始剤が好ましい。市場で入手可能な光開始剤としては、チバ社製のＩＲＧＡＣＵＲＥ１８４などが挙げられる。また、活性エネルギー線の照射を可撓性支持体を介して行う場合には、可撓性支持体を透過する活性エネルギー線の波長に応じた光開始剤を使用することが好ましい。例えば、可撓性支持体としてポリエチレンテレフタレートフィルムやポリエチレンナフタレートフィルムが用いられる場合には、チバ社製のＩＲＧＡＣＵＲＥ３６９、ＩＲＧＡＣＵＲＥ８１９、ＩＲＧＡＣＵＲＥ９０７などのそれぞれの可撓性支持体の吸収波長と重ならないような波長領域で吸収をもつ光開始剤を使用することができる。光開始剤の量は、使用する重合性化合物や光開始剤の種類にもよるが、樹脂組成物全体に対して、通常０．５〜５質量％である。
【００４０】
また、活性エネルギー線硬化性樹脂組成物は紫外線吸収剤を含有することが好ましい。２官能モノマー（Ａ）は芳香環を有するため、紫外線などにより変色しやすいが、紫外線吸収剤を使用することによりそのような変色も抑えることができる。紫外線吸収剤としては、ベンゾフェノン系紫外線吸収剤、トリアゾール系紫外線吸収剤などの従来公知のものを用いてもよいが、２官能モノマー（Ａ）を含有する本実施の形態の活性エネルギー線硬化性樹脂組成物の場合、マロン酸エステル系紫外線吸収剤を使用すると、優れた耐光性が得られるため好ましい。市場で入手可能なマロン酸エステル系紫外線吸収剤としては、具体的には、例えば、クラリアント社製のＨｏｓｔａｖｉｎ  ＰＲ−２５、Ｈｏｓｔａｖｉｎ  Ｂ−ＣＡＰなどが挙げられる。これらは単独でも複数混合して使用してもよい。
【００４１】
次に、本実施の形態の光学シートの製造方法について説明する。光学シートの製造にあたっては、まず、上記の重合性化合物と、必要に応じて他の添加剤とを所定の割合で混合して活性エネルギー線硬化性樹脂組成物を調製する。混合装置としては、ディスパなどの従来公知の混合装置を使用することができる。なお、活性エネルギー線硬化性樹脂組成物中に有機溶剤を含有させると、乾燥工程をさらに設ける必要があり、低コスト化が図れるロール成形法を使用する意義が失われるため、非溶剤系の活性エネルギー線硬化性樹脂組成物を用いることが好ましい。
【００４２】
図２は、本実施の形態の光学シートの製造装置の一例を示す概略構成図である。図２に示すように、この製造装置は、送り出しロール１０ａ及び巻き取りロール１０ｂを有する搬送部１０と、上記のようにして調製される活性エネルギー線硬化性樹脂組成物からなる樹脂層５を可撓性支持体２上に形成するための樹脂層形成部２０と、樹脂層５の表面にエンボスロールから所定の凹凸パターンを転写し、転写された樹脂層５を硬化するための転写・硬化部３０とを有している。また、上記の転写・硬化部３０は窒素ガス雰囲気（例えば、酸素濃度３００ｐｐｍ以下）で樹脂層５の硬化を行うために不図示の密閉ボックス内に配置されている。
【００４３】
図２に示すように、まず、樹脂層形成部２０において、コータ等からなる塗布手段２１から一定の供給量で易接着層（図示せず）を有する可撓性支持体２上に活性エネルギー線硬化性樹脂組成物が供給されて、可撓性支持体２の一面上に未硬化の樹脂層５が形成される。塗布方法としては、従来公知のロールコート法、グラビアコート法、ダイコート法、ディップコート法、カーテンコート法などが挙げられる。塗布手段２１は、凹凸パターンの転写前であれば、特に配置される場所は制限されない。例えば、図３に示すように、塗布手段２１はエンボスロール３１上に配置してもよい。可撓性支持体２の搬送速度は、通常、１〜３０ｍ／分である。
【００４４】
樹脂層５が形成された可撓性支持体２は、次に転写・硬化部３０に搬送される。この転写・硬化部３０は、樹脂層２に凹凸パターンを転写するエンボスロール３１と、可撓性支持体２をエンボスロール３１に押圧するためのニップロール３２と、凹凸パターンが転写された樹脂層５に活性エネルギー線Ｅを照射し樹脂層５を硬化させる照射手段３４と、バックアップロール３３と、活性エネルギー線Ｅの拡散を防止するための遮蔽板３５とを備えている。
【００４５】
転写・硬化部３０において、搬送されてきた可撓性支持体２は、樹脂層５が表面に逆型の凹凸パターン（図示せず）を有するエンボスロール３１に当接し、樹脂層５が形成された側と反対側の可撓性支持体２の他面がニップロール３２に当接するように、エンボスロール３１とニップロール３２との間に供給される。そして、ニップロール３２で可撓性支持体２側から樹脂層５をエンボスロール３１に押し付け、エンボスロール３１上の逆型の凹凸パターンを樹脂層５に転写することにより、凹凸パターンが樹脂層５の表面に形成される。
【００４６】
本実施の形態においては、上記エンボスロール３１から樹脂層５に凹凸パターンを転写させる際、樹脂組成物の粘度を１０〜５５０ｍＰａ・ｓ、好ましくは２０〜３４０ｍＰａ・ｓの範囲に調整しながら凹凸パターンを転写することが好ましい。すなわち、本実施の形態の活性エネルギー線硬化性樹脂組成物は重合性化合物として高粘度の２官能モノマー（Ａ）を含有するため転写性が悪くなりやすいが、樹脂組成物の粘度を上記範囲に調製しながら凹凸パターンを転写することにより微細な凹凸パターンを形成する場合でも、転写性を向上することができる。粘度調整の方法として、例えば、エンボスロール３１、ニップロール３２のいずれかまたは両方を加温する方法、ヒータ等を用いて樹脂組成物あるいは可撓性支持体２を直接加温する方法が挙げられる。また、このような加温により、樹脂層５が形成される面にポリエステル系易接着層を有する可撓性支持体２を用いた場合、該易接着層が軟化し、それによって可撓性支持体２と光学機能層３との密着性をさらに向上できるため、好ましい。
【００４７】
エンボスロール３１及びニップロール３２を加温する手段としては、特に限定されず、例えば、図２に示すように、各ロール３１，３２内に加温ヒータ３１１，３２１を埋め込んでもよい。また、図示しないが、エンボスロール３１、ニップロール３２を外部から一定温度に設定した加温ヒータで加温してもよい。加温温度は、調製した活性エネルギー線硬化性樹脂組成物の加温時の粘度を予め測定することにより決定することができる。なお、加温温度は高いほど樹脂組成物の粘度が低下するため好ましいが、余りに高温となると光学シートに反りが発生しやすくなるため、３０〜１００℃が好ましく、３０〜８０℃がより好ましい。
【００４８】
ニップロール３２の平均表面粗さ（Ｒａ）は５μｍ以下が好ましく、３μｍ以下がより好ましく、１μｍ以下が最も好ましい。平均表面粗さ（Ｒａ）が５μｍより大きいと、ニップロール表面の凹凸が可撓性支持体２の他面に転写され、ロール成形法を用いて原反ロールを作製する本実施の形態の光学シートの場合、原反ロール内で可撓性支持体２の他面に転写した凹凸が光学機能層３に転写し、欠陥の原因となる場合がある。また、同様の理由からニップロール３２の十点平均表面粗さ（Ｒｚ）は１５μｍ以下が好ましく、１０μｍ以下がより好ましく、５μｍ以下が最も好ましい。ニップロール３２は、ゴムロール、金属ロールいずれを用いてもよい。ゴムロールは柔軟性があるため、ニップの均一性に優れているが、弾性体であるため研磨による鏡面化が困難であり、表面粗さが粗くなりやすいため、金属ロールがより好ましい。ゴムロールに用いられる樹脂としては、ＰＥＴ等のポリエステル、ＰＥ、ＰＰ、ポリイミド、ポリカーボネート、各種ゴムなどが挙げられる。金属ロールに用いられる金属としては、ＳＵＳ３０４、３０１、６３１、チタン、ハステロイ、インコネル、ニッケル合金などの各種鋼が挙げられる。また、ニップロールには継ぎ目のないシームレススリーブを用いることが好ましい。さらに、強度、弾性、平滑性、耐摩耗性、及び腐食耐性などを付与するため、ニップロールの表面に各種コーティングを施してもよい。このようなコーティングとしては、具体的には、例えば、ゴム、樹脂、セラミック、グラスファイバー、ダイヤモンドライクカーボン、金属メッキ（ニッケル・クロム等）などが挙げられる。例えば、ゴムロールの表面にダイヤモンドライクカーボンのコーティングを施すことにより、強度アップや摩擦係数の低減を図ることができる。また、金属ロールの表面にフッ素樹脂コーティングを施すことにより、耐腐食性の向上や摩擦係数の低減を図ることができ、また、表面に適度な弾性も付与することもできる。
【００４９】
上記のようにして凹凸パターンが転写された樹脂層５に照射手段３４から活性エネルギー線Ｅを照射することにより樹脂層５が硬化される。照射手段３４は、樹脂層５を硬化することができれば、特に配置される場所は制限されない。例えば、図４に示すように、エンボスロール３１内に照射手段３４を配置してもよい。この場合、エンボスロール３１としては、活性エネルギー線Ｅを透過する樹脂製ロールが用いられる。この方法によれば、可撓性支持体２が活性エネルギー線Ｅを透過しない材料からなる場合でも樹脂層５を硬化することができる。照射エネルギーは、例えば紫外線の場合、通常５０〜５０，０００Ｊ／ｃｍ２である。
【００５０】
光学機能層３の凹凸パターンは、目的、用途に応じて種々の形状で形成される。例えば、凹凸の平均間隔（Ｄ）が０．０１〜５０μｍ、凹凸の平均高さ（Ｈ）が０．０１〜５０μｍ、凹凸の平均間隔（Ｄ）と凹凸の平均高さ（Ｈ）との比（Ｄ／Ｈ）が０．０１〜１００である凹凸パターンも形成可能である。図５は、本実施の形態の光学機能層に形成される凹凸パターンを例示する概略断面図である。図中、（ａ）は一定間隔の平坦な凹凸パターンを示し、（ｂ）は、一定間隔のプリズム状の凹凸パターンを示し、（ｃ）はランダムなプリズム状の凹凸パターンを示す。
【００５１】
次に、光学機能層３が形成された可撓性支持体２を巻き取りロール１０ｂでロール状に巻き取ることにより、原反ロール６が形成される。原反ロール６の巻き取り張力は、０．０１〜１ｋｇ／ｍｍ２が好ましく、０．０５〜０．５ｋｇ／ｍｍ２がより好ましく、０．１〜０．３ｋｇ／ｍｍ２が最も好ましい。
【００５２】
本実施の形態の光学シートは、上記のようにして作製される原反ロールを所定長さに裁断することにより製造することができる。このようにして得られる光学シートは種々の用途に使用することができる。例えば、レンチキュラレンズやフライアイレンズなどの微細なレンズを有するレンズシート、プリズムシート、反射防止フィルムなどの他、情報記録媒体のトラック層形成用シートとして使用することもできる。
以下、実施例によって本発明をさらに詳しく説明するが、本発明はこれら実施例に限定されるものではない。
【実施例】
【００５３】
各実施例及び比較例で用いた樹脂組成物の成分を以下の表１に示す。
【００５４】
【表１】
2010037525.tif 000007
【００５５】
（実施例１〜１４及び比較例１〜８）
表２〜４に示す組成を有する活性エネルギー線硬化性樹脂組成物をそれぞれ調製した。表中、「部」とあるのは、「質量部」を意味する。また、各活性エネルギー線硬化性樹脂組成物の２５℃における粘度と、転写時の加温温度での粘度を、東機産業社製のＥ型粘度計（回転数：１０ｒｐｍ）で測定した。さらに、各活性エネルギー線硬化性樹脂組成物に紫外線（１０００ｍＪ／ｃｍ２）を照射し、硬化物の２５℃における屈折率をアタゴ社製アッペ屈折率計（ＮＡＲ−２Ｔ）で測定した。
【００５６】
原反ロールの作製にあたっては、図２に示す製造装置を用いた。まず、樹脂層形成部において、搬送速度１０ｍ／分で連続搬送されるＰＥＴフィルム（厚さ：１８８μｍ，Ｒａ：０．０１μｍ，Ｒｚ：０．３μｍ，易接着層：ポリエステル系）上に、樹脂組成物を塗布して、樹脂層を形成した。その後、樹脂層が形成された可撓性支持体を表２〜４に示す温度に加温されたエンボスロールとニップロールとの間に供給し、転写部において、樹脂層を、可撓性支持体の搬送速度と同速で回転するプリズム形状の逆型の凹凸パターンを有するエンボスロール（凹凸の平均間隔（Ｄ）：４０μｍ，凹凸の平均高さ（Ｈ）：２０μｍ，Ｄ／Ｈ：２）に当接させ、樹脂層がエンボスロールに押し当てられた状態で、高圧水銀ランプから紫外線（１，０００ｍＪ／ｃｍ２）を照射し樹脂層を硬化することにより、凹凸パターンを有する光学機能層を形成した。ついで、巻き取り張力０．１ｋｇｆ／ｍｍ２でロール状に可撓性支持体を巻き取ることにより、原反ロールを作製した。
【００５７】
上記のようにして作製した各原反ロールを一定長さに裁断して各光学シートを作製し、これらを用いて以下の評価を行った。表２〜４にこれらの結果を示す。なお、表中、各モノマーの組成における括弧書内の数値は、重合性化合物全量を１００としたときの含有量を示す。
【００５８】
［転写性］
電子顕微鏡により光学機能層の微細な転写欠陥（レべリング不良などに起因する塗布スジ、未塗布部（ボイド）など）の有無を観察し（測定倍率：２０００倍，視野数：２０，測定視野：４５μｍ×４５μｍ）、下記の基準で評価した。
○：２０視野中、転写欠陥なし
△：２０視野中の１〜２視野で極わずかに転写欠陥あり
×：２０視野中の３〜２０視野で転写欠陥あり
【００５９】
［正面輝度］
冷陰極管を収納し、内面に反射フィルムが敷設され、開口部に光拡散板が嵌着されたハウジングに光学シートを敷設した測定試料を作製した。この測定試料の輝度を輝度計で測定し、光学シートを敷設していないときの正面輝度を１として、相対値で光学シートの正面輝度を求めた。
【００６０】
［密着性］
光学シートを６０℃８０％環境下に５００時間高温保存した。測定試料として、保存前の光学シートと、保存後の光学シートとを用い、ＪＩＳ  Ｋ  ５６００−５−６に基づいて、クロスカット法による剥離試験を行い、光学機能層の剥離の程度を試験方法に記載の０〜５の６段階で評価した。「０」は剥離が観察されないことを意味し、数が大きくなるほど剥離の程度が大きくなることを意味している。なお、試験後の光学機能層の剥離状態を目視により観察し、光学機能層の途中から剥離している場合を凝集破壊とし、光学機能層が可撓性支持体の界面から剥離している場合を界面剥離とした。
【００６１】
［耐熱性］
光学シートをガラス板で挟んだ測定試料を作製した。この測定試料を、６０℃及び８５℃の各ドライ環境下で５００時間保存し、保存後の光学シートの光学機能層におけるシミ・汚れの発生を目視で観察し、以下の基準で耐熱性を評価した。
○：シミ・汚れの発生なし
△：シミ・汚れが若干発生する
×：シミ・汚れが顕著に発生する
【００６２】
［耐光性］
サンシャインウエザ（スガ社製，キセノンウエザー，７．５ｋＷ）にて２４時間紫外線照射（紫外線強度：６２．５ｍＷ／ｃｍ３）を行い、照射前後の色相変化ΔＥを測定し、耐光性を評価した。
【００６３】
［鉛筆硬度］
光学機能層の表面の鉛筆硬度を、ＪＩＳ  Ｋ  ５６００−５−４に基づいて測定した。
【００６４】
【表２】
2010037525.tif 000008
【００６５】
【表３】
2010037525.tif 000009
【００６６】
【表４】
2010037525.tif 000010
【００６７】
上記表に示すように、２官能モノマー（Ａ）、単官能モノマー（Ｂ）、６官能モノマー（Ｃ）をそれぞれ一定量含有する活性エネルギー線硬化性樹脂組成物を用いて作製した実施例の光学シートはいずれも、転写性に優れ、正面輝度が高く、密着性及び耐熱性にも優れていることが分かる。また、これらの中でも、平均架橋点間分子量が６００以下、特に５００以下の重合性化合物を用いた実施例の光学シートは、密着性及び高温での耐熱性にも優れていることが分かる。さらに、マロン酸エステル系紫外線吸収剤を含有する実施例の光学シートは、耐光性にも優れていることが分かる。そして、２官能モノマー（Ａ）、単官能モノマー（Ｂ）、６官能モノマー（Ｃ）をそれぞれ一定量含有する活性エネルギー線硬化性樹脂組成物を用い、エンボスロールを加温して、樹脂組成物の粘度が１０〜５３５ｍＰａ・ｓの範囲で転写することにより、転写性よく凹凸パターンを転写することができる。
【００６８】
これに対して、低屈折率の単官能モノマーを含有する活性エネルギー線硬化性樹脂組成物を用いて作製した比較例の光学シートは、転写性は優れるが、正面輝度が低いことが分かる。
【００６９】
また、６官能モノマー（Ｃ）を含有せず、他の２官能または３官能モノマーを含有する活性エネルギー線硬化性樹脂組成物を用いて作製した比較例の光学シートは、高温保存後の密着性及び耐熱性が低いことが分かる。これは、多官能モノマーとして２官能や３官能のモノマーのみを含有する場合、ロール成形法では十分な硬化性が得られないためと考えられる。
【００７０】
さらに、２官能モノマー（Ａ）、単官能モノマー（Ｂ）、６官能モノマー（Ｃ）を含有しても、６官能モノマー（Ｃ）の含有量が多い活性エネルギー線硬化性樹脂組成物を用いて作製した比較例の光学シートは、高温保存後の密着性で界面剥離が生じやすいことが分かる。これは、６官能モノマー（Ｃ）の含有量が多すぎ、硬化収縮が大きくなったためと考えられる。
【００７１】
また、２官能モノマー（Ａ）、単官能モノマー（Ｂ）、６官能モノマー（Ｃ）を含有しても、２官能モノマー（Ａ）の含有量が少ない活性エネルギー線硬化性樹脂組成物を用いて作製した比較例の光学シートは、低粘度で、転写性は優れるが、屈折率が低く、正面輝度が低下することが分かる。一方、２官能モノマー（Ａ）の含有量が多い活性エネルギー線硬化性樹脂組成物を用いて作製した比較例の光学シートは、単官能モノマー（Ｂ）を含有しても、高粘度となり、転写性が低下することが分かる。
【００７２】
そして、２官能モノマー（Ａ）、単官能モノマー（Ｂ）、６官能モノマー（Ｃ）を含有しても、単官能モノマー（Ｂ）の含有量が少ない活性エネルギー線硬化性樹脂組成物を用いて作製した比較例の光学シートは、高粘度となり、転写性が低下することが分かる。一方、単官能モノマー（Ｂ）の含有量が多い活性エネルギー線硬化性樹脂組成物を用いて作製した比較例の光学シートは、粘度は低下するが、低反応性モノマーを多量に含有するため、凝集破壊が発生し、密着性が低く、また耐熱性も低いことが分かる。
【図面の簡単な説明】
【００７３】
【図１】本発明の実施の形態に係る光学シートの一例を示す概略断面図である。
【図２】本発明の実施の形態に係る光学シートを製造するための製造装置の一例を示す概略構成図である。
【図３】本発明の実施の形態に係る光学シートを製造するための製造装置の他の一例を示す概略構成図である。
【図４】本発明の実施の形態に係る光学シートを製造するための製造装置の他の一例を示す概略構成図である。
【図５】光学機能層の凹凸パターンを例示する概略断面図であり、（ａ）は一定間隔の平坦な凹凸パターンを示し、（ｂ）は、一定間隔のプリズム状の凹凸パターンを示し、（ｃ）はランダムなプリズム状の凹凸パターンを示す。
【符号の説明】
【００７４】
１  光学シート
２  可撓性支持体
３  光学機能層
４  易接着層
５  樹脂層
３１  エンボスロール
３２  ニップロール
Ｅ  活性エネルギー線
【図１】
2010037525.tif 000012
【図２】
2010037525.tif 000013
【図３】
2010037525.tif 000014
【図４】
2010037525.tif 000015
【図５】
2010037525.tif 000016